"泳動粒子と、その泳動粒子とは光学的反射特性が異なる非泳動粒子を含む繊維状構造体により形成された多孔質層と、その多孔質層を介して配置された一対の電極とを含み、前記多孔質層は前記一対の電極のうちの少なくとも一方に隣接している、電気泳動素子。前記多孔質層は前記一対の電極の双方に隣接している、請求項1記載の電気泳動素子。前記非泳動粒子の光反射率は前記泳動粒子の光反射率よりも高い、請求項1記載の電気泳動素子。前記多孔質層中に占める前記非泳動粒子の割合は2体積以上10体積以下であると共に、前記非泳動粒子の屈折率は2以上および平均粒径は200nm以上1000nm以下である、請求項1記載の電気泳動素子。前記非泳動粒子は酸化チタンを含む、請求項1記載の電気泳動素子。前記繊維状構造体は高分子材料または無機材料により形成され、前記泳動粒子および前記非泳動粒子は有機顔料、無機顔料、染料、炭素材料、金属材料、金属酸化物、ガラスまたは高分子材料により形成されている、請求項1記載の電気泳動素子。前記繊維状構造体は静電紡糸法により形成され、その平均繊維径は10μm以下である、請求項1記載の電気泳動素子。少なくとも一方が光透過性を有する一対の基体の間に電気泳動素子を備え、前記電気泳動素子は、泳動粒子と、その泳動粒子とは光学的反射特性が異なる非泳動粒子を含む繊維状構造体により形成された多孔質層と、その多孔質層を介して配置された一対の電極とを含み、前記多孔質層は前記一対の電極のうちの少なくとも一方に隣接している、表示装置。少なくとも一方が光透過性を有する一対の基体の間に電気泳動素子を有する表示装置を備え、前記電気泳動素子は、泳動粒子と、その泳動粒子とは光学的反射特性が異なる非泳動粒子を含む繊維状構造体により形成された多孔質層と、その多孔質層を介して配置された一対の電極とを含み、前記多孔質層は前記一対の電極のうちの少なくとも一方に隣接している、電子機器。電気泳動型ディスプレイについてさまざまな表示方法が提案されているにもかかわらず、その表示品位は未だ十分であるとは言えず、今後のカラー化および動画表示などへの展開を考えると、コントラストおよび応答速度に関してさらなる性能向上が必要である。この場合には、電気泳動型ディスプレイの本来の利点を活かすために、消費電力を抑えることも重要である。本技術はかかる問題点に鑑みてなされたもので、その目的は、高コントラスト、高速応答および低消費電力を実現可能な電気泳動素子、表示装置および電子機器を提供することにある。本技術の電気泳動素子は、泳動粒子と、その泳動粒子とは光学的反射特性が異なる非泳動粒子を含む繊維状構造体により形成された多孔質層と、その多孔質層を介して配置された一対の電極とを含むものである。この多孔質層は、一対の電極のうちの少なくとも一方に隣接している。また、本技術の表示装置は、少なくとも一方が光透過性を有する一対の基体の間に、上記した本技術の電気泳動素子を備えたものであり、本技術の電子機器は、上記した本技術の表示装置を備えたものである。光学的反射特性とは、いわゆる光外光の反射率である。非泳動粒子の光学的反射特性と泳動粒子の光学的反射特性とが異なっているのは、その特性の違いを利用してコントラストを生じさせるためである。本技術の電気泳動素子、表示装置または電子機器によれば、多孔質層が繊維状構造体により形成されており、その繊維状構造体が泳動粒子とは光学的反射特性が異なる非泳動粒子を含んでいる。また、多孔質層を介して一対の電極が配置されており、その多孔質層が一対の電極のうちの少なくとも一方に隣接している。よって、高コントラスト、高速応答および低消費電力を実現できる。以下、本技術の実施形態について、図面を参照して詳細に説明する。なお、説明する順序は、下記の通りである。1.電気泳動素子を用いた表示装置の構成2.表示装置の製造方法3.変形例4.表示装置の適用例電子機器<1.電気泳動素子を用いた表示装置の構成>まず、本技術の一実施形態の電気泳動素子を用いた表示装置の構成について説明する。図1は、表示装置の断面構成を表しており、図2は、図1に示した表示装置の主要部の平面構成を表している。本技術の電気泳動素子は、表示装置などのさまざまな用途に適用可能であり、その用途は、特に限定されない。ここでは、例えば、電気泳動素子を表示装置に適用する場合について説明するが、その表示装置の構成はあくまで一例であるため、適宜変更可能である。[表示装置の全体構成]表示装置は、電気泳動現象を利用して画像例えば文字情報などを表示する電気泳動型ディスプレイであり、いわゆる電子ペーパーディスプレイである。この表示装置は、例えば、図1に示したように、駆動基板10と対向基板表示基板20とが電気泳動素子30およびスペーサ40を介して対向配置されたものであり、対向基板20側に表示面を有している。この対向基板20側に表示面を有するとは、対向基板20側に向かって画像を表示するユーザが画像を視認可能であるという意味である。[駆動基板]駆動基板10は、例えば、支持基体11の一面に、薄膜トランジスタTFT12と、保護層13と、平坦化絶縁層14とがこの順に形成されたものである。この駆動基板10では、例えば、TFT12が画素パターンなどに応じてマトリクス状またはセグメント状に分割形成されている。支持基体11は、例えば、無機材料、金属材料またはプラスチック材料などにより形成されている。無機材料は、例えば、ケイ素Si、酸化ケイ素SiOx、窒化ケイ素SiNxまたは酸化アルミニウムAlOxなどであり、その酸化ケイ素には、例えば、ガラスまたはスピンオングラスSOGなどが含まれる。金属材料は、例えば、アルミニウムAl、ニッケルNiまたはステンレスなどである。プラスチック材料は、例えば、ポリカーボネートPC、ポリエチレンテレフタレートPET、ポリエチレンナフタレートPENまたはポリエチルエーテルケトンPEEKなどである。この支持基体11は、光透過性でもよいし、非光透過性でもよい。対向基板20側において画像が表示されるため、支持基体11は必ずしも光透過性である必要がないからである。また、支持基体11は、ウェハなどの剛性を有する基板でもよいし、可撓性を有する薄層ガラスまたはフィルムなどでもよいが、中でも、後者であることが好ましい。フレキシブル折り曲げ可能な表示装置を実現できるからである。TFT12は、画素を選択するためのスイッチング用素子である。このTFT12は、チャネル層として無機半導体層を用いた無機TFTでもよいし、有機半導体層を用いた有機TFTでもよい。保護層13および平坦化絶縁層14は、例えば、ポリイミドなどの絶縁性材料により形成されている。ただし、保護層13の表面が十分に平坦であれば、平坦化絶縁層14はなくてもよい。[対向基板]対向基板20は、例えば、支持基体21により形成されている。この支持基体21には、必要に応じてカラーフィルタなどの部材が設けられていてもよい。支持基体21は、光透過性であることを除き、支持基体11と同様の材料により形成されている。対向基板20側において画像が表示されるため、支持基体21は光透過性である必要があるからである。[電気泳動素子]電気泳動素子30は、多孔質層31を介して配置された一対の電極画素電極32および対向電極33と、その画素電極32と対向電極33との間に収容された泳動粒子34とを含んでいる。なお、画素電極32と対向電極33との間には絶縁性液体35が充填されており、泳動粒子34は絶縁性液体35中に分散されている。[一対の電極]一対の電極のうちの一方の電極は、例えば、駆動基板10の一面に形成された画素電極32である。この画素電極32は、例えば、金Au、銀Ag、銅Cu、アルミニウムAl、アルミニウム合金、または酸化インジウム-酸化スズITOなどの導電性材料により形成されている。また、画素電極32は、駆動基板10の一面を被覆するように全面形成されていてもよいし、画素の配置パターンなどに応じてマトリクス状またはセグメント状に分割形成されていてもよい。図1では、例えば、画素電極32がTFT12の配置パターンに応じて分割形成されている場合を示している。なお、画素電極32は、保護層13および平坦化絶縁層14に設けられたコンタクトホール図示せずを通じてTFT12に接続されている。一対の電極のうちの他方の電極は、例えば、対向基板20の一面に形成された対向電極33である。この対向電極33は、例えば、酸化インジウム-酸化スズITO、酸化アンチモン-酸化スズATO、フッ素ドープ酸化スズFTOまたはアルミニウムドープ酸化亜鉛AZOなどの光透過性導電性材料透明電極材料により形成されている。なお、対向電極33は、対向基板20の一面を被覆するように全面形成されていてもよいし、画素電極32と同様にマトリクス状またはセグメント状に分割形成されていてもよい。対向基板20側において画像を表示する場合には、対向電極33を介して表示装置電気泳動素子30を見ることになるため、その対向電極33の光透過性光透過率は、できるだけ高いことが好ましく、例えば、80以上である。また、対向電極33の電気抵抗は、できるだけ低いことが好ましく、例えば、100Ω/□以下である。[泳動粒子]泳動粒子34は、電気的に泳動する1または2以上の荷電粒子電気泳動粒子であり、電界に応じて絶縁性液体35中を画素電極32または対向電極33に向かって移動可能である。この泳動粒子34は、例えば、有機顔料、無機顔料、染料、炭素材料、金属材料、金属酸化物、ガラスまたは高分子材料樹脂などのいずれか1種類または2種類以上の粒子粉末である。また、泳動粒子34は、上記した粒子を含む樹脂固形分の粉砕粒子またはカプセル粒子などでもよい。なお、炭素材料、金属材料、金属酸化物、ガラスまたは高分子材料に該当する材料は、有機顔料、無機顔料または染料に該当する材料から除かれることとする。有機顔料は、例えば、アゾ系顔料、メタルコンプレックスアゾ系顔料、ポリ縮合アゾ系顔料、フラバンスロン系顔料、ベンズイミダゾロン系顔料、フタロシアニン系顔料、キナクリドン系顔料、アントラキノン系顔料、ペリレン系顔料、ペリノン系顔料、アントラピリジン系顔料、ピランスロン系顔料、ジオキサジン系顔料、チオインジゴ系顔料、イソインドリノン系顔料、キノフタロン系顔料またはインダンスレン系顔料などである。無機顔料は、例えば、亜鉛華、アンチモン白、カーボンブラック、鉄黒、硼化チタン、ベンガラ、マピコエロー、鉛丹、カドミウムエロー、硫化亜鉛、リトポン、硫化バリウム、セレン化カドミウム、炭酸カルシウム、硫酸バリウム、クロム酸鉛、硫酸鉛、炭酸バリウム、鉛白またはアルミナホワイトなどである。染料は、例えば、ニグロシン系染料、アゾ系染料、フタロシアニン系染料、キノフタロン系染料、アントラキノン系染料またはメチン系染料などである。炭素材料は、例えば、カーボンブラックなどである。金属材料は、例えば、金、銀または銅などである。金属酸化物は、例えば、酸化チタン、酸化亜鉛、酸化ジルコニウム、チタン酸バリウム、チタン酸カリウム、銅-クロム酸化物、銅-マンガン酸化物、銅-鉄-マンガン酸化物、銅-クロム-マンガン酸化物または銅-鉄-クロム酸化物などである。高分子材料は、例えば、可視光領域に光吸収域を有する官能基が導入された高分子化合物などである。このように可視光領域に光吸収域を有する高分子化合物であれば、その種類は特に限定されない。絶縁性液体35中における泳動粒子34の含有量濃度は、特に限定されないが、例えば、0.1重量~10重量である。泳動粒子32の遮蔽隠蔽性および移動性が確保されるからである。この場合には、0.1重量よりも少ないと、泳動粒子34が多孔質層31を遮蔽しにくくなる可能性がある。一方、10重量よりも多いと、泳動粒子34の分散性が低下するため、その泳動粒子34が泳動しにくくなり、場合によっては凝集する可能性がある。この泳動粒子34は、任意の光学的反射特性光反射率を有している。泳動粒子34の光反射率は、特に限定されないが、少なくとも泳動粒子34が多孔質層31を遮蔽可能となるように設定されることが好ましい。泳動粒子34の光反射率と多孔質層31の光反射率との違いを利用してコントラストを生じさせるためである。ここで、泳動粒子34の具体的な形成材料は、例えば、コントラストを生じさせるために泳動粒子34が担う役割に応じて選択される。具体的には、泳動粒子34により明表示する場合の材料は、例えば、酸化チタン、酸化亜鉛、酸化ジルコニウム、チタン酸バリウムまたはチタン酸カリウムなどの金属酸化物であり、中でも、酸化チタンが好ましい。電気化学的安定性および分散性などに優れていると共に、高い反射率が得られるからである。一方、泳動粒子34により暗表示する場合の材料は、例えば、炭素材料または金属酸化物などである。炭素材料は、例えば、カーボンブラックなどであり、金属酸化物は、例えば、銅-クロム酸化物、銅-マンガン酸化物、銅-鉄-マンガン酸化物、銅-クロム-マンガン酸化物または銅-鉄-クロム酸化物などである。中でも、炭素材料が好ましい。優れた化学的安定性、移動性および光吸収性が得られるからである。泳動粒子34により明表示する場合、外部から視認される泳動粒子34の色は、コントラストを生じさせることができれば特に限定されないが、中でも、白色に近い色が好ましく、白色がより好ましい。一方、泳動粒子34により暗表示する場合、外部から視認される泳動粒子34の色は、コントラストを生じさせることができれば特に限定されないが、中でも、黒色に近い色が好ましく、黒色がより好ましい。いずれの場合においても、コントラストが高くなるからである。なお、泳動粒子34は、絶縁性液体35中で長期間に渡って分散および帯電しやすいと共に多孔質層31に吸着しにくいことが好ましい。このため、静電反発により泳動粒子34を分散させるために分散剤または電荷調整剤を用いたり、泳動粒子34に表面処理を施してもよく、両者を併用してもよい。分散剤は、例えば、Lubrizol社製のSolsperseシリーズ、BYKChemie社製のBYKシリーズまたはAntiTerraシリーズ、あるいはICIAmericas社製Spanシリーズなどである。表面処理は、例えば、ロジン処理、界面活性剤処理、顔料誘導体処理、カップリング剤処理、グラフト重合処理またはマイクロカプセル化処理などである。中でも、グラフト重合処理、マイクロカプセル化処理またはそれらの組み合わせが好ましい。長期間の分散安定性などが得られるからである。表面処理用の材料は、例えば、泳動粒子34の表面に吸着可能な官能基と重合性官能基とを有する材料吸着性材料などである。吸着可能な官能基の種類は、泳動粒子34の形成材料に応じて決定される。一例を挙げると、カーボンブラックなどの炭素材料に対しては4-ビニルアニリンなどのアニリン誘導体であり、金属酸化物に対してはメタクリル酸3-トリメトキシシリルプロピルなどのオルガノシラン誘導体である。重合性官能基は、例えば、ビニル基、アクリル基、メタクリル基などである。また、表面処理用の材料は、例えば、重合性官能基が導入された泳動粒子34の表面にグラフト可能な材料グラフト性材料である。このグラフト性材料は、重合性官能基と、絶縁性液体35中に分散可能であると共に立体障害により分散性を保持可能な分散用官能基とを有していることが好ましい。重合性官能基の種類は、吸着性材料について説明した場合と同様である。分散用官能基は、例えば、絶縁性液体35がパラフィンである場合には分岐状のアルキル基などである。グラフト性材料を重合およびグラフトさせるためには、例えば、アゾビスイソブチロニトリルAIBNなどの重合開始剤を用いればよい。参考までに、上記したように絶縁性液体35中に泳動粒子34を分散させる方法の詳細については、超微粒子の分散技術とその評価~表面処理微粉砕と気中/液中/高分子中の分散安定化~サイエンステクノロジー社などの書籍に掲載されている。[多孔質層]多孔質層31は、図2に示したように、繊維状構造体311により形成された3次元立体構造物不織布のような不規則なネットワーク構造物であり、スペーサ40により支持されていてもよい。この多孔質層31は、繊維状構造体311が存在していない箇所に、泳動粒子34が移動するための複数の隙間細孔36を有している。なお、図1では、多孔質層31の構成を簡略化している。繊維状構造体311には、1または2以上の非泳動粒子312が含まれており、その非泳動粒子312は、繊維状構造体311により保持されている。3次元立体構造物である多孔質層31では、1本の繊維状構造体311がランダムに絡み合っていてもよいし、複数本の繊維状構造体311が集合してランダムに重なっていてもよいし、両者が混在していてもよい。繊維状構造体311が複数本である場合、各繊維状構造体311は、1または2以上の非泳動粒子312を保持していることが好ましい。なお、図2では、複数本の繊維状構造体311により多孔質層31が形成されている場合を示している。多孔質層31が繊維状構造体311により形成された3次元立体構造物であるのは、その不規則な立体構造により外光が乱反射多重散乱されやすいため、多孔質層31の光反射率が高くなると共に、その高い光反射率を得るために多孔質層31が薄くて済むからである。これにより、コントラストが高くなると共に、泳動粒子34を移動させるために必要なエネルギーが低くなる。また、細孔36の平均孔径が大きくなると共にその数が多くなるため、泳動粒子34が細孔36を移動しやすくなるからである。これにより、泳動粒子34が移動するために必要な時間が短くなると共に、その泳動粒子34を移動させるために必要なエネルギーも低くなる。繊維状構造体311に非泳動粒子312が含まれているのは、外光がより乱反射しやすくなるため、多孔質層31の光反射率がより高くなるからである。これにより、コントラストがより高くなる。繊維状構造体311は、繊維径直径に対して長さが十分に大きい繊維状物質である。この繊維状構造体311は、例えば、高分子材料または無機材料などのいずれか1種類または2種類以上であり、他の材料でもよい。高分子材料は、例えば、ナイロン、ポリ乳酸、ポリアミド、ポリイミド、ポリエチレンテレフタレート、ポリアクリロニトリル、ポリエチレンオキシド、ポリビニルカルバゾール、ポリビニルクロライド、ポリウレタン、ポリスチレン、ポリビニルアルコール、ポリサルフォン、ポリビニルピロリドン、ポリビニリデンフロリド、ポリヘキサフルオロプロピレン、セルロースアセテート、コラーゲン、ゼラチン、キトサンまたはそれらのコポリマーなどである。無機材料は、例えば、酸化チタンなどである。中でも、繊維状構造体311の形成材料としては、高分子材料が好ましい。反応性光反応性などが低い化学的に安定であるため、繊維状構造体311の意図しない分解反応が抑制されるからである。なお、繊維状構造体311が高反応性の材料により形成される場合には、その繊維状構造体311の表面は任意の保護層により被覆されることが好ましい。繊維状構造体311の形状外観は、上記したように繊維径に対して長さが十分に大きい繊維状であれば、特に限定されない。具体的には、直線状でもよいし、縮れていたり、途中で折れ曲がっていてもよい。また、一方向に延在しているだけに限らず、途中で1または2以上の方向に分岐していてもよい。この繊維状構造体311の形成方法は、特に限定されないが、例えば、相分離法、相反転法、静電電界紡糸法、溶融紡糸法、湿式紡糸法、乾式紡糸法、ゲル紡糸法、ゾルゲル法またはスプレー塗布法などであることが好ましい。繊維径に対して長さが十分に大きい繊維状物質を容易かつ安定に形成しやすいからである。繊維状構造体311の平均繊維径は、特に限定されないが、できるだけ小さいことが好ましい。光が乱反射しやすくなると共に、細孔36の平均孔径が大きくなるからである。ただし、平均繊維径は、繊維状構造体311が非泳動粒子312を保持できるように決定される必要がある。このため、繊維状構造体311の平均繊維径は、10μm以下であることが好ましい。なお、平均繊維径の下限は、特に限定されないが、例えば、0.1μmであり、それ以下でもよい。この平均繊維径は、例えば、走査型電子顕微鏡SEMなどを用いた顕微鏡観察により測定される。なお、繊維状構造体311の平均長さは、任意でよい。細孔36の平均孔径は、特に限定されないが、中でも、できるだけ大きいことが好ましい。泳動粒子34が細孔36を経由して移動しやすくなるからである。このため、細孔36の平均孔径は、0.1μm~10μmであることが好ましい。多孔質層31の厚さは、特に限定されないが、例えば、5μm~100μmである。多孔質層31の遮蔽性が高くなると共に、泳動粒子34が細孔36を経由して移動しやすくなるからである。特に、繊維状構造体311は、ナノファイバーであることが好ましい。立体構造が複雑化して外光が乱反射しやすくなるため、多孔質層31の光反射率がより高くなると共に、多孔質層31の単位体積中に占める細孔36の体積の割合が大きくなるため、泳動粒子34が細孔36を移動しやすくなるからである。これにより、コントラストがより高くなると共に、泳動粒子34を移動させるために必要なエネルギーがより低くなる。ナノファイバーとは、繊維径が0.001μm~0.1μmであると共に長さが繊維径の100倍以上である繊維状物質である。ナノファイバーである繊維状構造体311は、高分子材料を用いて静電紡糸法により形成されていることが好ましい。繊維径が小さい繊維状構造体311を容易かつ安定に形成しやすいからである。この繊維状構造体311は、泳動粒子34とは異なる光学的反射特性を有していることが好ましい。具体的には、繊維状構造体311の光反射率は、特に限定されないが、少なくとも多孔質層31が全体として泳動粒子34を遮蔽可能となるように設定されることが好ましい。上記したように、泳動粒子34の光反射率と多孔質層31の光反射率との違いを利用してコントラストを生じさせるためである。これに伴い、絶縁性液体35中で光透過性無色透明を有する繊維状構造体311は好ましくない。ただし、繊維状構造体311の光反射率が多孔質層31全体の光反射率にほとんど影響を及ぼさず、その多孔質層31全体の光反射率が実質的に非泳動粒子312の光反射率により決定される場合には、繊維状構造体311の光反射率は任意でよい。非泳動粒子312は、繊維状構造体311に固定されており、電気的に泳動しない粒子である。この非泳動粒子312の形成材料は、例えば、泳動粒子34の形成材料と同様であり、後述するように、非泳動粒子312が担う役割に応じて選択される。なお、非泳動粒子312は、繊維状構造体311により保持されていれば、繊維状構造体311から部分的に露出していてもよいし、その内部に埋設されていてもよい。この非泳動粒子312は、泳動粒子34とは異なる光学的反射特性を有している。非泳動粒子312の光反射率は、特に限定されないが、少なくとも多孔質層31が全体として泳動粒子34を遮蔽可能となるように設定されることが好ましい。上記したように、泳動粒子34の光反射率と多孔質層31の光反射率との違いを利用してコントラストを生じさせるためである。ここで、非泳動粒子312の具体的な形成材料は、例えば、コントラストを生じさせるために非泳動粒子312が担う役割に応じて選択される。具体的には、非泳動粒子312により明表示する場合の材料は、明表示する場合に選択される泳動粒子34の材料と同様である。一方、非泳動粒子312により暗表示する場合の材料は、暗表示する場合に選択される泳動粒子34の材料と同様である。中でも、非泳動粒子312により明表示する場合に選択される材料としては、金属酸化物が好ましく、酸化チタンがより好ましい。電気化学的安定性および定着性などに優れていると共に、高い反射率が得られるからである。コントラストを生じさせることができれば、非泳動粒子312の形成材料は、泳動粒子34の形成材料と同じ種類でもよいし、違う種類でもよい。なお、非泳動粒子312により明表示または暗表示する場合に視認される色は、泳動粒子34が視認される色について説明した場合と同様である。多孔質層31中に占める非泳動粒子312の割合体積分率V1は、特に限定されないが、中でも、2体積~10体積であることが好ましい。多孔質層31の単位体積中における非泳動粒子312の存在量が確保されるからである。これにより、多孔質層31の物理的強度などを確保しつつ、繊維状構造体311および非泳動粒子312における光の乱反射を利用して高い反射率が得られる。この体積分率V1の算出手順は、例えば、以下の通りである。まず、SEMまたは共焦点レーザ顕微鏡などで多孔質層31を観察して、その多孔質層31繊維状構造体311の厚さを測定する。続いて、SEMなどで非泳動粒子312を観察して、その非泳動粒子312の平均粒径を測定する。続いて、SEMなどで多孔質層31を観察して、その多孔質層31の単位面積中に占める非泳動粒子312の面積の割合を測定する。最後に、上記した測定結果から、体積分率V1=非泳動粒子312の体積/多孔質層31の体積×100を算出する。また、非泳動粒子312の屈折率および平均粒径は、特に限定されない。中でも、屈折率は、できるだけ高いことが好ましく、具体的には2以上であることがより好ましい。多孔質層31の反射率が高くなるからである。また、平均粒径は、200nm~1000nmであることが好ましい。繊維状構造体311により非泳動粒子312を保持可能にしつつ、繊維状構造体311および非泳動粒子312における光の乱反射を利用して高い反射率が得られるからである。なお、平均粒径は、ゼータ電位計粒径測定システムELSZ-2大塚電子株式会社製を用いて測定される値とする。多孔質層31の形成手順の一例は、以下の通りである。最初に、有機溶剤などに繊維状構造体311の形成材料例えば高分子材料などを分散または溶解させて、紡糸溶液を調製する。続いて、紡糸溶液に非泳動粒子312を加えたのち、十分に攪拌して紡糸溶液中に非泳動粒子312を分散させる。最後に、紡糸溶液を用いた静電紡糸法により紡糸を行う。これにより、繊維状構造体311により非泳動粒子312が保持されるため、多孔質層33が形成される。特に、多孔質層31は、画素電極32および対向電極33のうちの少なくとも一方に隣接接触している。ここでは、例えば、図1に示したように、多孔質層31は、画素電極32および対向電極33の双方に隣接している。これにより、画素電極32と対向電極33との間の距離電極間距離Dは、多孔質層31の厚さTT1に等しくなっている。多孔質層31が画素電極32に隣接しているのは、以下の理由による。多孔質層31が対向電極33に隣接している理由も同様である。第1に、多孔質層31と画素電極32との間に隙間が存在しないため、その隙間を通じて泳動粒子34が本来の存在場所から他の場所へ意図せずに移動することが抑制される。この本来の存在場所とは、泳動粒子34が表示領域内においてコントラストを生じさせるために本来的に存在すべきである場所画素などを意味し、他の場所とは、本来の存在場所以外の場所隣りの画素などを意味する。これにより、泳動粒子34の意図しない移動に起因して見かけの光反射率が低下することが抑制されるため、コントラストが向上する。この見かけの光反射率とは、泳動粒子34により暗表示されると共に多孔質層31により明表示される場合を例に挙げると、画像の未表示状態全画素が明表示状態において、その明表示状態のコントラストを決定する光反射率白反射率を意味する。特に、画素電極32と対向電極33との間に電界を継続的に印加すると、泳動粒子34の意図しない移動に起因してコントラストが低下しやすくなる傾向がある。このため、多孔質層31が画素電極32に隣接している場合には、隣接していない場合と比較して、画像を表示し続けた場合においてもコントラストが維持されやすくなる。なお、多孔質層31が画素電極32に隣接していても、その多孔質層31の内部では泳動粒子34が意図せずに細孔36を通じて隣りの画素などへ移動する可能性はある。しかしながら、泳動粒子34が意図せずに隣りの画素などへ移動する可能性は、多孔質層31が画素電極32に隣接していない場合よりも隣接している場合において著しく低下する。このため、多孔質層31が画素電極32に隣接していると、隣接していない場合よりもコントラストが向上することになる。第2に、多孔質層31が画素電極32に隣接していることで、隣接していない場合と比較して、電極間距離Dが小さくなる。これにより、明暗表示の切り替え時における泳動粒子34の移動距離が短くなると共に、その泳動粒子34の移動に要するエネルギーも少なくて済む。第3に、多孔質層31が画素電極32および対向電極33により挟まれているため、その多孔質層31の位置が固定される。これにより、表示装置を長期間に渡って使用しても、多孔質層31が変形撓みなどしにくくなると共に、その多孔質層31と泳動粒子34、画素電極32および対向電極33などとの位置関係などが変動しにくくなるため、高いコントラストが長期間に渡って安定して得られる。なお、多孔質層31は、画素電極32のうちの少なくとも一部に隣接していればよい。その隣接している場所において上記した一連の利点が得られるからである。同様の理由により、多孔質層31は、対向電極33のうちの少なくとも一部に隣接していればよい。[絶縁性液体]絶縁性液体35は、例えば、有機溶媒などの非水溶媒のいずれか1種類または2種類以上であり、具体的には、パラフィンまたはイソパラフィンなどである。絶縁性液体35の粘度および屈折率は、できるだけ低いことが好ましい。泳動粒子34の移動性応答速度が向上すると共に、それに応じて泳動粒子34を移動させるために必要なエネルギー消費電力が低くなるからである。また、絶縁性液体35の屈折率と多孔質層31の屈折率との差が大きくなるため、その多孔質層31の光反射率が高くなるからである。なお、絶縁性液体35は、必要に応じて、各種材料を含んでいてもよい。この材料は、例えば、着色剤、電荷制御剤、分散安定剤、粘度調製剤、界面活性剤または樹脂などである。[電気泳動素子の好ましい表示方法]電気泳動素子30では、上記したように、泳動粒子34と多孔質層31非泳動粒子312を含む繊維状構造体311との光反射率の違いを利用してコントラストが生じる。この場合には、泳動粒子34により明表示されると共に多孔質層31により暗表示されてもよいし、その逆でもよい。このような役割の違いは、泳動粒子34の光反射率と多孔質層31の光反射率との大小関係により決定される。すなわち、明表示する方の光反射率は、暗表示する方の光反射率よりも高くなるように設定される。中でも、泳動粒子34により暗表示されると共に、多孔質層31により明表示されることが好ましい。これに伴い、多孔質層31の光反射率が実質的に非泳動粒子312の光反射率により決定される場合には、その非泳動粒子312の光反射率は泳動粒子34の光反射率よりも高いことが好ましい。この場合における明表示の光反射率は、多孔質層31による外光の乱反射を利用して著しく高くなるため、それに応じてコントラストも著しく高くなるからである。[スペーサ]スペーサ40は、例えば、高分子材料などの絶縁性材料により形成されている。ただし、スペーサ40の構成は、特に限定されず、微粒子が混入されたシール材などでもよい。スペーサ40の形状は、特に限定されないが、中でも、泳動粒子34の移動を妨げないと共に泳動粒子34を均一分布させることができる形状であることが好ましく、例えば、格子状である。また、スペーサ40の厚さは、特に限定されないが、中でも、消費電力を低くするためにできるだけ薄いことが好ましく、例えば、10μm~100μmである。なお、図1では、スペーサ40の構成を簡略化して示している。[表示装置の動作]この表示装置は、以下のように動作する。図3は、表示装置の動作を説明するためのものであり、図1に対応する断面構成を表している。ここでは、例えば、泳動素子34の光反射率が多孔質層31繊維状構造体311および非泳動粒子312の光反射率よりも低いため、泳動素子34により暗表示されると共に多孔質層31により明表示される場合について説明する。初期状態では、図1に示したように、全ての画素において、泳動粒子34が絶縁性液体35中において画素電極32に近い側に位置している。この場合には、表示面側から表示装置を見ると、全ての画素において泳動粒子34が多孔質層31により遮蔽されている明表示されているため、コントラストが生じていない画像が表示されていない状態になる。TFT12により画素が選択され、画素電極32と対向電極33との間に電界が印加されると、図2および図3に示したように、電界が印加された画素において、泳動素子34が多孔質層31の細孔36を経由して対向電極33に向かって移動する。この場合には、表示面側から表示装置を見ると、泳動粒子34が多孔質層31により遮蔽されている明表示されている画素と、泳動粒子34が多孔質層31により遮蔽されていない暗表示されている画素とが共存するため、その表示色の違いを利用してコントラストが生じる。このように画素ごとに表示色明暗表示が切り換えられるため、全体のコントラストを利用して画像が表示される。<2.表示装置の製造方法>次に、表示装置の製造方法について説明する。図4および図5は、表示装置の製造方法を説明するためのものであり、いずれも図1に対応する断面構成を表している。最初に、図4に示したように、支持体11の一面にTFT12、保護層13および平坦化絶縁層14をこの順に形成して駆動基板10を作製したのち、その駆動基板10の一面に画素電極32を形成する。また、支持基体21からなる対向基板20を準備したのち、その対向基板20の一面に対向電極33を形成する。なお、各構成要素の形成方法としては、例えば、既存の形成方法を随時選択して用いることができる。続いて、上記した手順により、多孔質層31非泳動粒子311を含む繊維状構造体312を形成する。この場合には、例えば、多孔質層31の厚さTを最終的な表示装置の完成後のT1よりも大きなT2にすると共に、その多孔質層31の体積分率Vを最終的なV1よりも小さなV2にする。なお、図4では、多孔質層31と画素電極32および対向電極33との位置関係を分かりやすくするために、その多孔質層31が画素電極32および対向電極33の双方から離間されている状態を示している。しかしながら、静電紡糸法などにより駆動基板10または対向基板20のいずれかを支持体支持用の基板として多孔質層31を形成した場合には、その多孔質層31が駆動基板10および対向基板20のいずれかに既に隣接していてもよい。続いて、図5に示したように、多孔質層31およびスペーサ40を介して駆動基板10と対向基板20とを対向させる。この場合には、画素電極32と対向電極33とにより多孔質層31を挟んで、その多孔質層31を画素電極32および対向電極33の双方に隣接させる。特に、画素電極32および対向電極33により多孔質層31を上下から圧縮することが好ましい。多孔質層31において、非泳動粒子312の充填密度が増加するため、体積分率VがV2よりも大きいV1に変化するからである。これに伴い、多孔質層31の厚さTもT2よりも小さいT1に変化する。最後に、駆動基板10および対向基板20との間に、泳動粒子34が分散された絶縁性液体35を充填する。これにより、図1に示した表示装置が完成する。[表示装置の作用および効果]この表示装置によれば、多孔質層31が繊維状構造体311により形成されており、その繊維状構造体311が泳動粒子34とは光学的反射特性が異なる非泳動粒子311を含んでいる。また、多孔質層31を介して画素電極32および対向電極33が配置されており、その多孔質層31が画素電極32および対向電極33の双方に隣接している。よって、以下の理由により、高コントラスト、高速応答および低消費電力を実現できる。図6は、比較例の表示装置の構成を表しており、図1に対応する断面構成を示している。この比較例の表示装置は、多孔質層31が画素電極32および対向電極33の双方から離間されていることを除き、本技術の表示装置図1と同様の構成を有している。比較例図6では、多孔質層31と画素電極32および対向電極33との間に隙間Gが生じる。この場合には、上記したように、特に画素電極32と対向電極33との間に電界を継続的に印加すると、泳動粒子34が意図せずに隙間Gを通じて隣りの画素などに移動しやすくなるため、コントラストが低下する。しかも、隙間Gの分だけ電極間距離D=泳動粒子34の移動距離が大きくなるため、その泳動粒子34の移動に要する時間が長くなると共にそれにエネルギーも多くなる。また、隙間Gの存在に起因して長期間経過時などに多孔質層31が変形等しやすいため、コントラストが不安定である。これに対して、本技術図1では、多孔質層31と画素電極32および対向電極33との間に隙間Gが生じない。これにより、上記したように、画素電極32と対向電極33との間に電界を継続的に印加しても、泳動粒子34が隣りの画素などに移動しにくくなるため、コントラストの低下が抑制される。しかも、電極間距離Dが小さくなると共に、多孔質層31の変形等が生じにくいため、泳動粒子34の移動に要する時間が短くなると共にそれにエネルギーも少なくなり、さらにコントラストも安定する。また、本技術では、非泳動粒子312を含む繊維状構造体311により多孔質層31が形成されているため、多孔質層31が十分な大きさおよび数の細孔36を有していながら、その多孔質層31が薄くても外光が乱反射されやすくなる。これにより、多孔質層31の光反射率が高くなると共に、泳動粒子34が細孔21を移動しやすくなり、その移動に要する時間もより短くなる。よって、本技術では、高コントラスト、高速応答および低消費電力を実現できるのである。これにより、低消費電力で高品位な画像を表示できる。特に、表示装置の製造時において多孔質層31が圧縮されると、その多孔質層31中に占める非泳動粒子312の割合体積分率Vが増加するため、より高い効果を得ることができる。具体的には、体積分率Vは、2体積~10体積であることが好ましい。また、非泳動粒子312の屈折率が2以上であり、その平均粒径が200nm~1000nmであれば、より高い効果を得ることができる。また、繊維状構造体311が静電紡糸法により形成されており、または繊維状構造体311が10μm以下の平均繊維径を有するナノファイバーであれば、外光の乱反射性をより高くする立体構造が繊維状構造体311により形成されやすくなる。また、細孔36がより大きくなると共に、その数もより多くなる。よって、より高い効果を得ることができる。特に、非泳動粒子312の光反射率が泳動粒子34の光反射率よりも高いため、泳動粒子34により暗表示されると共に多孔質層31により明表示されるようにすれば、外光の乱反射を利用して多孔質層31の光反射率が著しく高くなる。よって、さらに高い効果を得ることができる。<3.変形例>なお、図1では、多孔質層31が画素電極32および対向電極33の双方に隣接するようにしたが、これに限られない。例えば、図7に示したように、多孔質層31が画素電極32だけに隣接すると共に対向電極33から離間されるようにしてもよい。または、例えば、図8に示したように、多孔質層31が対向電極33だけに隣接すると共に画素電極32から離間されるようにしてもよい。これらの場合においても、多孔質層31とそれに隣接する画素電極32または対向電極33との間に隙間Gが生じないため、図1に示した場合と同様の効果を得ることができる。なお、この場合には、厚さTがT1となるようにあらかじめ圧縮などされた多孔質層31を用いてもよい。ただし、多孔質層31が画素電極32または対向電極33のいずれか一方だけに隣接する場合には、その多孔質層31とそれに隣接していない電極との間に隙間Gが生じる。このため、双方に隣接する場合と比較して、隙間Gを通じて泳動粒子34が意図せずに移動する可能性があると共に、その隙間Gの分だけ電極間距離Dが大きくなる。よって、より高い効果を得るためには、多孔質層31は画素電極32および対向電極33の双方に隣接していることが好ましい。<4.表示装置の適用例電子機器>次に、上記した表示装置の適用例について説明する。本技術の表示装置は、各種用途の電子機器に適用可能であり、その電子機器の種類は特に限定されない。この表示装置は、例えば、以下の電子機器に搭載可能である。ただし、以下で説明する電子機器の構成はあくまで一例であるため、その構成は適宜変更可能である。図9は、電子ブックの外観構成を表している。この電子ブックは、例えば、表示部110および非表示部筐体120と、操作部130とを備えている。なお、操作部130は、Aに示したように非表示部120の前面に設けられていてもよいし、Bに示したように上面に設けられていてもよい。なお、表示装置は、図9に示した電子ブックと同様の構成を有するPDAなどに搭載されてもよい。図10は、テレビジョン装置の外観構成を表している。このテレビジョン装置は、例えば、フロントパネル210およびフィルターガラス220を含む映像表示画面部200を備えている。図11は、デジタルスチルカメラの外観構成を表しており、AおよびBは、それぞれ前面および後面を示している。このデジタルスチルカメラは、例えば、フラッシュ用の発光部310と、表示部320と、メニュースイッチ330と、シャッターボタン340とを備えている。図12は、ノート型パーソナルコンピュータの外観構成を表している。このノート型パーソナルコンピュータは、例えば、本体410と、文字等の入力操作用のキーボード420と、画像を表示する表示部430とを備えている。図13は、ビデオカメラの外観構成を表している。このビデオカメラは、例えば、本体部510と、その本体部510の前方側面に設けられた被写体撮影用のレンズ520と、撮影時のスタート/ストップスイッチ530と、表示部540とを備えている。図14は、携帯電話機の外観構成を表している。AおよびBは、それぞれ携帯電話機を開いた状態の正面および側面を示している。C~Gは、それぞれ携帯電話機を閉じた状態の正面、左側面、右側面、上面および下面を示している。この携帯電話機は、例えば、上側筐体610と下側筐体620とが連結部ヒンジ部630により連結されたものであり、ディスプレイ640と、サブディスプレイ650と、ピクチャーライト660と、カメラ670とを備えている。次に、本技術の実施例について詳細に説明する。実験例1~11以下の手順により、暗表示用の泳動粒子および明表示用の多孔質層を用いて表示装置を作製した。[泳動粒子の準備]水酸化ナトリウム42.624gとケイ酸ナトリウム0.369gとを水43gに溶解させて溶液Aを得た。続いて、溶液Aを攪拌しながら複合酸化物微粒子大日精化工業株式会社製ダイピロキサイドカラーTM35505gを加えて攪拌15分間したのち、超音波攪拌30°C~35°Cで15分間した。続いて、溶液Aを加熱90°Cしたのち、0.22mol/cm3の硫酸15cm3=mlと、ケイ酸ナトリウム6.5mgおよび水酸化ナトリウム1.3mgが溶解された水溶液7.5cm3とを2時間かけて滴下した。続いて、溶液Aを冷却室温したのち、1mol/cm3の硫酸1.8cm3を加えた。続いて、遠心分離3700rpmで30分間したのち、デカンテーションを行った。続いて、エタノールに再分散してから遠心分離3500rpmで30分間すると共にデカンテーションを行う作業を2回繰り返した。続いて、各ボトルにエタノール5cm3と水0.5cm3との混合液を加えて超音波攪拌1時間して、シラン被覆複合酸化物粒子の分散溶液を得た。続いて、水3cm3と、エタノール30cm3と、N-[3-トリメトキシシリルプロピル]-N’-4-ビニルベンジルエチレンジアミン塩酸塩40メタノール溶液4gとを混合して攪拌7分間したのち、分散溶液を全量投入した。続いて、混合溶液を攪拌10分間したのち、遠心分離3500rpmで30分間した。続いて、デカンテーションを行ったのち、エタノールに再分散してから遠心分離3500rpmで30分間する洗浄作業を2回繰り返した。続いて、デカンテーションを行ったのち、減圧環境室温中で乾燥6時間したのち、さらに減圧環境70°C中で乾燥2時間して固形物を得た。続いて、固形物にトルエン50cm3を加えて溶液Bとしたのち、ロールミルで攪拌12時間した。続いて、溶液Bを3つ口フラスコに移し、アクリル酸2-エチルヘキシル1.7gを投入したのち、窒素気流下で攪拌20分間した。続いて、溶液Bを攪拌50°Cで20分間し、AIBN0.01gがトルエン3cm3に溶解された溶液Cを加えたのち、加熱65°Cした。続いて、混合溶液を攪拌1時間したのち、冷却室温してから酢酸エチルと一緒にボトルに流し込み、遠心分離3500rpmで30分間した。続いて、デカンテーションを行ったのち、酢酸エチルに再分散させてから遠心分離3500rpmで30分間する洗浄作業を3回繰り返した。続いて、減圧環境室温中で乾燥12時間したのち、さらに減圧環境70°C中で乾燥2時間した。これにより、重合体被覆顔料からなる黒色の泳動粒子が得られた。[絶縁性液体の準備]絶縁性液体として、メトキシスルホニルオキシメタンLubrizol社製Solsperse17000を0.5含むと共にソルビタンラウリレートSpan20を1.5含むイソパラフィンエクソンモービル社製IsoparG溶液を準備した。続いて、絶縁性液体9.9gに泳動粒子0.1gを加えたのち、ビーズミルで攪拌5分間した。続いて、ジルコニアビーズ0.03mmφを加えたホモジナイザで攪拌4時間したのち、ビーズを取り除いた。こののち、ゼータ電位計粒径測定システムELSZ-2大塚電子株式会社製で泳動粒子の平均粒径を測定したところ、100nmであった。[多孔質層の準備]繊維状構造体の形成材料であるポリアクリロニトリルAldrich社製:分子量=1500007.5gをN,N‘-ジメチルホルムアミド92.5gに溶解させて溶液Dを準備した。続いて、非泳動粒子である酸化チタン堺化学工業株式会社製TITONER45M30gを溶液D70gに加えたのち、ビーズミルで混合して紡糸溶液を準備した。続いて、紡糸溶液をシリンジに入れ、所定のパターン形状の画素電極ITOが形成されたガラス基板の上で、電界紡糸装置株式会社メック製NANONを用いて8往復分の紡糸を行った。紡糸条件は、電界強度=28kV、吐出速度=0.5cm3/分、紡糸距離=15cm、スキャンレート=20mm/秒とした。この時点における多孔質層の厚さTT2および体積分率VV2は、それぞれ表1に示した通りである。続いて、真空オーブン75°C中でガラス基板を12時間乾燥して、非泳動粒子を含む繊維状構造体を形成した。[表示装置の組み立て]画素電極ITOが形成されたガラス基板から、その画素電極が形成されていない領域に付着した不要な多孔質層を除去した。続いて、対向電極ITOが全面形成されたガラス基板の上にスペーサを配置させたのち、画素電極および多孔質層が形成されたガラス基板を重ねた。この場合には、多孔質層と重ならない位置に、ビーズ外径=30μmを含む光硬化性樹脂積水化学工業株式会社製感光性樹脂フォトレックA400を描画した。続いて、2枚のガラス基板の間に、泳動粒子が分散された絶縁性液体を注入した。この場合には、必要に応じて、ローラで全体を押圧して多孔質層を画素電極および対向電極に隣接させたのち、さらに全体を押圧して多孔質層を圧縮した。最後に、紫外線光を照射して光硬化性樹脂を硬化させた。押圧後における多孔質層の厚さTT1および体積分率VV1は、それぞれ表1に示した通りである。この場合には、厚さT1および体積分率V1を制御するために、押圧力および押圧時間などを調整した。ローラで押圧した場合には、図1に示した表示装置が形成されると共に、ローラで押圧しなかった場合には、図6に示した表示装置が形成された。後者の場合には、スペーサで多孔質層を保持して、その多孔質層を画素電極および対向電極から離間させた。表示装置の完成後の電極間距離Dは、表1に示した通りである。実験例1~11の表示装置において、交流電圧0.1Hzおよび15Vを1時間印加をしたのちに白反射率および黒反射率を測定して、コントラスト=白反射率/黒反射率を算出した。この場合には、分光光度計エックスライト株式会社製eyeoneproを用いて、45°-0°リング照明で標準拡散板に対する基板法線方向の白反射率および黒反射率を測定した。また、ファンクションジェネレータ東洋テクニカ株式会社製を用いて、矩形波電界15Vを印加しながら輝度を測定した。この場合には、白色状態の輝度=1、黒色状態の輝度=0として、電界を印加して輝度が0.1から0.9まで変化するために要する時間と電界印加を中止して輝度が0.9から0.1まで変化するために要する時間との平均値応答時間sを算出した。多孔質層が画素電極および対向電極に隣接している場合実験例1~7には、その条件を満たしていない場合実験例8~11と比較して、高いコントラストが得られると共に応答時間が短くなった。このようにコントラストおよび応答時間に顕著な違いが生じたのは、以下の理由によると考えられる。多孔質層が画素電極および対向電極に隣接していないと、多孔質層と画素電極および対向電極との間の隙間を通じて泳動粒子が意図せずに移動しやすいため、電圧連続印加時において泳動粒子が軟凝集しやすくなる。これにより、白反射率が低下する一方で黒反射率が増加するため、コントラストが低下すると共に、泳動粒子の移動に時間を要するため、応答時間が長くなってしまう。これに対して、多孔質層が画素電極および対向電極に隣接していると、電圧連続印加時においても泳動粒子が移動しにくいため、コントラストが高くなると共に応答時間が短くなる。特に、多孔質層が画素電極および対向電極に隣接している場合には、その多孔質層が圧縮されていると、コントラストがより高くなると共に応答時間がより短くなった。具体的には、多孔質層の体積分率V1が2体積以上、より具体的には2体積~10体積であると、優れたコントラストおよび応答時間が得られた。表1に示した結果から、泳動粒子とは光学的反射特性が異なる非泳動粒子を含む繊維状構造体により多孔質層が形成されており、その多孔質層が画素電極および対向電極の双方に隣接していると、コントラストおよび応答時間が向上する。以上、実施形態を挙げて本技術を説明したが、本技術は実施形態で説明した態様に限定されず、種々の変形が可能である。例えば、本技術の電気泳動素子は、表示装置に限らず、他の電子機器に適用されてもよい。"